(57)【要約】【課題】高比抵抗と低保磁力を両立できる低損失な圧粉磁心を提供する。【解決手段】本発明の圧粉磁心は、純鉄または鉄合金からなる軟磁性粒子と、軟磁性粒子の隣接間にある粒界層とからなる。その粒界層は、２価の陽イオンとなる金属元素（Ｍ）とＦｅとＯのスピネル型フェライト（ＭｘＦｅ３-ｘＯ４ ,０＜ｘ≦１）からなる主相と、Ｃｕ、ＳｎまたはＣｏの１種以上からなるバリア相とを有する。本発明の圧粉磁心は、ＣｕＦｅ２Ｏ４等の第一フェライトとＭｎＦｅ２Ｏ４等の第二フェライトが共存した被膜で被覆された軟磁性粒子からなる磁心用粉末を用いることにより得られる。バリア相は、軟磁性粒子からのＦｅ拡散を阻止して、絶縁性を担う第二フェライトからなる主相の変質を抑止する。【選択図】図１
2018181888.tif 000002
【特許請求の範囲】
【請求項１】
純鉄または鉄合金からなる軟磁性粒子と該軟磁性粒子の隣接間にある粒界層とからなる圧粉磁心であって、
前記粒界層は、
２価の陽イオンとなる金属元素（Ｍ）とＦｅとＯのスピネル型フェライト（ＭｘＦｅ３-ｘＯ４ ,０＜ｘ≦１）からなる主相と、
Ｃｕ、ＳｎまたはＣｏの１種以上からなるバリア相と、
を有する圧粉磁心。
【請求項２】
前記バリア相は、前記粒界層の中央に対して前記軟磁性粒子寄りに偏在している請求項１に記載の圧粉磁心。
【請求項３】
前記バリア相は、粒状または層状である請求項１または２に記載の圧粉磁心。
【請求項４】
前記Ｍは、Ｍｎおよび／またはＺｎを含む請求項１〜３のいずれかに記載の圧粉磁心。
【請求項５】
前記主相は、成分組成の異なる複数種のスピネル型フェライトからなる請求項１〜４のいずれかに記載の圧粉磁心。
【請求項６】
比抵抗が５０μΩｍ以上かつ保磁力が２００Ａ／ｍ以下である請求項１〜５のいずれかに記載の圧粉磁心。
【請求項７】
純鉄または鉄合金からなる軟磁性粒子と該軟磁性粒子を被覆する被膜とを有する磁心用粒子からなり、
前記被膜は、
２価の陽イオンとなる金属元素（Ｍ）とＦｅとＯからなるスピネル型フェライト（ＭｘＦｅ３-ｘＯ４ ,０＜ｘ≦１）からなる主相と、
Ｃｕ、ＳｎまたはＣｏの１種以上からなるバリア相と、
を有する磁心用粉末。
【請求項８】
純鉄または鉄合金からなる軟磁性粒子と該軟磁性粒子を被覆する被膜とを有する磁心用粒子からなり、
前記被膜は、
Ｃｕ、ＳｎまたはＣｏの１種以上である第一金属元素（Ｍ１）とＦｅとＯからなる第一スピネル型フェライト（Ｍ１ｙＦｅ３-ｙＯ４ ,０＜ｙ≦１）と、
該Ｍ１以外で２価の陽イオンとなる１種以上の第二金属元素（Ｍ２）とＦｅとＯからなる第二スピネル型フェライト（Ｍ２ｚＦｅ３-ｚＯ４ ,０＜ｚ≦１）と、
を有する磁心用粉末。
【請求項９】
第一スピネル型フェライトは、前記第二スピネル型フェライトよりも軟磁性粒子寄りにある請求項８に記載の磁心用粉末。
【請求項１０】
純鉄または鉄合金からなる軟磁性粒子の表面にスピネル型フェライトを生成させるフェライト生成工程を備え、
前記フェライト生成工程は、
Ｃｕ、ＳｎまたはＣｏの１種以上である第一金属元素（Ｍ１）とＦｅとＯからなる第一スピネル型フェライト（Ｍ１ｙＦｅ３-ｙＯ４ ,０＜ｙ≦１）を前記軟磁性粒子の表面に生成する第一生成工程と、
該Ｍ１以外で２価の陽イオンとなる１種以上の第二金属元素（Ｍ２）とＦｅとＯからなる第二スピネル型フェライト（Ｍ２ｚＦｅ３-ｚＯ４ ,０＜ｚ≦１）を生成する第二生成工程と、
を有する磁心用粉末の製造方法。
【請求項１１】
前記第二生成工程は、前記第一生成工程後に行われる請求項１０に記載の磁心用粉末の製造方法。
【請求項１２】
前記フェライト生成工程後に、非酸化雰囲気中で１００〜７００℃で加熱する粉末加熱工程を備える請求項１０または１１に記載の磁心用粉末の製造方法。
【請求項１３】
請求項７〜９のいずれかに記載の磁心用粉末を加圧成形する成形工程を備える圧粉磁心の製造方法。
【請求項１４】
前記成形工程で得られた成形体を非酸化雰囲気中で４００〜９００℃で加熱する焼鈍工程を備える請求項１３に記載の圧粉磁心の製造方法。
【発明の詳細な説明】
【技術分野】
【０００１】
本発明は、スピネル型フェライトで絶縁された軟磁性粒子からなる圧粉磁心等に関する。
【背景技術】
【０００２】
変圧器（トランス）、電動機（モータ）、発電機、スピーカ、誘導加熱器、各種アクチュエータ等、電磁気を利用した製品が多い。これらは、交番磁界を利用したものが多く、局所的に大きな交番磁界を効率的に得るために、通常、磁心（軟磁石）をその交番磁界中に設けている。
【０００３】
磁心には、交番磁界中における高磁気特性のみならず、交番磁界中で使用したときの高周波損失（以下、磁心の材質に拘らず単に「鉄損」という。）が少ないことが求められる。鉄損には、渦電流損失、ヒステリシス損失および残留損失があり、中でも交番磁界の周波数の２乗に比例して高くなる渦電流損失の低減が重要である。
【０００４】
このような磁心として、絶縁被覆された軟磁性粒子（磁心用粉末の各粒子）からなる圧粉磁心が用いられている。圧粉磁心は、渦電流損失が小さく、形状自由度が高いため、種々の電磁機器に利用されている。但し、隣接する軟磁性粒子間（粒界）にある絶縁層が非磁性なシリコン粒子、樹脂、化合物等からなると、その非磁性な絶縁層の分だけ、圧粉磁心の磁気特性（飽和磁束密度や透磁率等）が低下し得る。そこで、磁性材であるスピネル型フェライト（単に「フェライト」ともいう。）を絶縁層とした圧粉磁心が提案されており、下記の特許文献に関連する記載がある。
【先行技術文献】
【特許文献】
【０００５】
【特許文献１】特開２００３−１５１８１３号公報
【特許文献２】特開２００５−３４０３６８号公報
【特許文献３】特開２００５−１４２２４１号公報
【特許文献４】特開２００６−９７０９７号公報
【特許文献５】特開２０１６−１２７０４２号公報
【特許文献６】特開２０１６−８６１２４号公報
【発明の概要】
【発明が解決しようとする課題】
【０００６】
特許文献１〜５で提案されているフェライトは、いずれも、Ｍｎ、Ｚｎ等の金属元素（Ｍ）とＦｅとＯからなる。特許文献６で提案されている絶縁層は、シリコン粒子と、Ｆｅを含まないＮｉ−Ｚｎ−Ｃｕからなる特殊なフェライト粒子との混合層からなる。
【０００７】
本発明はこのような事情に鑑みて為されたものであり、従来とは異なる新たな絶縁層を軟磁性粒子の粒界に設けた圧粉磁心等を提供することを目的とする。
【課題を解決するための手段】
【０００８】
本発明者はこの課題を解決すべく鋭意研究した結果、フェライトからなる絶縁層中にＣｕ等を析出させることにより、熱処理（焼鈍）後でも、高い体積比抵抗（単に「比抵抗」という。）を発現する圧粉磁心を得ることに成功した。この成果を発展させることにより、以降に述べる本発明を完成するに至った。
【０００９】
《圧粉磁心》
（１）本発明の圧粉磁心は、純鉄または鉄合金からなる軟磁性粒子と該軟磁性粒子の隣接間にある粒界層とからなる圧粉磁心であって、前記粒界層は、２価の陽イオンとなる金属元素（Ｍ）とＦｅとＯのスピネル型フェライト（ＭｘＦｅ３-ｘＯ４ ,０＜ｘ≦１）からなる主相と、Ｃｕ、ＳｎまたはＣｏの１種以上からなるバリア相と、を有する。
【００１０】
（２）本発明の圧粉磁心は、高温環境に曝されたり、長期使用されても、高比抵抗を安定的に発揮し得る。例えば、加圧成形時に軟磁性粒子へ導入された歪みを除去する目的で熱処理（焼鈍）が施されても、本発明に係る粒界層は絶縁性があまり低下せず、本発明の圧粉磁心は高比抵抗を安定的に維持し得る。この結果、本発明の圧粉磁心は、粒界層の高絶縁性による渦電流損失の低減と軟磁性粒子の低保磁力化によるヒステリシス損失の低減とを高次元で両立し得る。
【００１１】
本発明の圧粉磁心が高比抵抗を安定的に維持し得る理由は、現状、次のように考えられる。本発明に係る粒界層は、従来の絶縁層とは異なり、高絶縁性の磁性材であるフェライトからなる主相に加えて、Ｃｕ、ＳｎまたはＣｏの１種以上（単に「第一金属元素」または「Ｍ１」ともいう。）からなるバリア相を有する。バリア相を構成するＣｕ等は、Ｆｅに対する固溶限が小さく（固溶域が狭く）、軟磁性粒子からフェライトへのＦｅ拡散を阻止し得る。この結果、軟磁性粒子から拡散してくるＦｅにより主相中のＦｅが還元（Ｆｅ３+＋ｅ-→Ｆｅ２+）されて、高絶縁性のフェライトが低絶縁性のＦｅＯ等へ変化する現象が抑止される。
【００１２】
こうして本発明の圧粉磁心では、主相とバリア相が共存した粒界層を有することにより、絶縁性を担う主相がバリア相により保護され、高比抵抗が安定的に維持されるようになったと推察される。
【００１３】
《磁心用粉末》
（１）本発明は、圧粉磁心の他、その原料となる磁心用粉末としても把握できる。すなわち本発明は、純鉄または鉄合金からなる軟磁性粒子と該軟磁性粒子を被覆する被膜とを有する磁心用粒子からなり、前記被膜は、２価の陽イオンとなる金属元素（Ｍ）とＦｅとＯからなるスピネル型フェライト（ＭｘＦｅ３-ｘＯ４ ,０＜ｘ≦１）からなる主相と、Ｃｕ、ＳｎまたはＣｏの１種以上からなるバリア相と、を有する磁心用粉末でもよい。
【００１４】
本発明の磁心用粉末では、上述したバリア相が軟磁性粒子の被膜中に予め形成されている。この磁心用粉末を用いることにより、上述した圧粉磁心を得ることができる。
【００１５】
（２）また本発明は、純鉄または鉄合金からなる軟磁性粒子と該軟磁性粒子を被覆する被膜とを有する磁心用粒子からなり、前記被膜は、Ｃｕ、ＳｎまたはＣｏの１種以上である第一金属元素（Ｍ１）とＦｅとＯからなる第一スピネル型フェライト（Ｍ１ｙＦｅ３-ｙＯ４ ,０＜ｙ≦１）と、該Ｍ１以外で２価の陽イオンとなる１種以上の第二金属元素（Ｍ２）とＦｅとＯからなる第二スピネル型フェライト（Ｍ２ｚＦｅ３-ｚＯ４ ,０＜ｚ≦１）と、を有する磁心用粉末としても把握できる。
【００１６】
本発明の磁心用粉末またはそれを用いた圧粉磁心では、第一スピネル型フェライト（単に「第一フェライト」ともいう。）中の第一金属元素（Ｃｕ等）が、下地である軟磁性粒子から拡散してくるＦｅにより優先的に還元（Ｃｕ２+＋２ｅ-→Ｃｕ）されて析出し、上述したバリア相を生成するようになる。こうして本発明の磁心用粉末を用いても、上述した圧粉磁心を得ることができる。
【００１７】
《磁心用粉末の製造方法》
上述した磁心用粉末は、例えば、次のような本発明の製造方法により得られる。すなわち、純鉄または鉄合金からなる軟磁性粒子の表面にスピネル型フェライトを生成させるフェライト生成工程を備え、前記フェライト生成工程は、Ｃｕ、ＳｎまたはＣｏの１種以上である第一金属元素（Ｍ１）とＦｅとＯからなる第一スピネル型フェライト（Ｍ１ｙＦｅ３-ｙＯ４ ,０＜ｙ≦１）を前記軟磁性粒子の表面に生成する第一生成工程と、該Ｍ１以外で２価の陽イオンとなる１種以上の第二金属元素（Ｍ２）とＦｅとＯからなる第二スピネル型フェライト（Ｍ２ｚＦｅ３-ｚＯ４ ,０＜ｚ≦１）を生成する第二生成工程と、を有する磁心用粉末の製造方法である。
【００１８】
さらに、圧粉磁心へ成形する前に、フェライト生成工程後の粉末を予め熱処理してもよい（粉末加熱工程）。これにより軟磁性粒子を被覆する被膜の緻密化や上述したバリア相の生成（例えば、Ｍ１析出）をさせることが可能となる。
【００１９】
被膜の緻密化とバリア相の生成は、個別になされてもよいし、並行してなされてもよい。例えば、加熱温度を低温域（例えば４８０℃以下さらには４３０℃以下）にすることにより、被膜を緻密化して、バリア相を生成（Ｍ１析出）させないことも可能となる。この場合、バリア相の生成は、例えば、圧粉磁心の熱処理（焼鈍）するときになされる。
【００２０】
逆に、加熱温度を高温域（例えば５２０℃以上さらには５７０℃以上）にすることにより、被膜の緻密化とバリア相の生成との両方を並行して生じさせることもできる。
【００２１】
緻密な被膜は、磁心用粉末を加圧成形する際に変形や割れ等が生じ難く、軟磁性粒子同士の直接接触を阻止して、圧粉磁心の高比抵抗化に寄与すると考えられる。また被膜の緻密化は、既にバリア相を有する被膜に対してなされてもよい。
【００２２】
《圧粉磁心の製造方法》
上述した圧粉磁心は、例えば、上述したいずれかの磁心用粉末を加圧成形する成形工程を備える圧粉磁心の製造方法により得られる。
【００２３】
《その他》
（１）本明細書では、金属元素が単種のみならず、複数種である場合も、便宜的に「Ｍ」、「Ｍ１」または「Ｍ２」と略記する。それらが複数種の金属元素からなる場合、組成割合（原子比率）を示す「ｘ」、「ｙ」、「ｚ」は、各金属元素の合計を示す。例えば、ＭがＭｎとＺｎであるとき、「Ｍｘ」はＭｎｘ１Ｚｎｘ２、ｘ＝ｘ１＋ｘ２、０＜ｘ１・ｘ２を意味する。
【００２４】
（２）特に断らない限り本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【図面の簡単な説明】
【００２５】
【図１】各試料に係る圧粉磁心の比抵抗を示す棒グラフである。
【図２Ａ】試料２に係る圧粉磁心の粒界層の断面をＴＥＭ観察して得られた元素マッピング像である。
【図２Ｂ】その粒界層を線分析して得られた各元素の分布を示すグラフである。
【図３】磁心用粒子の被膜がバリア相を含む圧粉磁心の粒界層となって軟磁性粒子から主相へのＦｅ拡散を阻止する様子を示す模式図である。
【発明を実施するための形態】
【００２６】
上述した本発明の構成要素に、本明細書中から任意に選択した一つまたは二つ以上の構成要素を付加し得る。本明細書で説明する内容は、本発明の圧粉磁心や磁心用粉末のみならず、それらの製造方法にも適宜該当し得る。方法に関する内容も、物に関する構成要素となり得る。いずれの実施形態が最良であるか否かは、対象、要求性能等によって異なる。
【００２７】
《軟磁性粒子（軟磁性粉末）》
本発明に係る軟磁性粒子は純鉄または鉄合金からなる。純鉄粉は、高い飽和磁束密度が得られ、圧粉磁心の磁気特性の向上を図る上で好ましい。鉄合金粉として、例えば、Ｓｉ含有鉄合金（Ｆｅ−Ｓｉ合金）粉を用いると、Ｓｉによりその電気抵抗率が高められるため、圧粉磁心の比抵抗の向上ひいては渦電流損失の低減も図れる。
【００２８】
この他、軟磁性粉末は、Ｆｅ−４９Ｃｏ−２Ｖ（パーメンジュール）粉、センダスト（Ｆｅ−９Ｓｉ−６Ａｌ）粉等でも良い。軟磁性粉末は、二種以上の粉末を混合したものでもよく、例えば、純鉄粉とＦｅ−Ｓｉ合金粉の混合粉末等でもよい。
【００２９】
軟磁性粒子の粒度は、圧粉磁心の仕様に応じて調整され得るが、軟磁性粉末の粒度は５０〜２５０μｍさらには１０６〜２１２μｍであると好適である。粒度が過大では圧粉磁心の低密度化や渦電流損失の増大を招き易く、粒度が過小では圧粉磁心の磁束密度の低下やヒステリシス損失の増大を招き易い。
【００３０】
なお、本明細書でいう「粒度」は、軟磁性粒子のサイズを指標し、篩い分けにより特定される。具体的には、篩い分けに用いたメッシュサイズの上限値（ｄ１）と下限値（ｄ２）の中央値［（ｄ１＋ｄ２）／２］を、粒度（Ｄ）とする。なお、μｍ単位で表示して、小数点以下は四捨五入して表示する。
【００３１】
軟磁性粉末の製造方法は問わず、例えば、アトマイズ法、機械的粉砕法、還元法等がある。アトマイズ粉は、水アトマイズ粉、ガスアトマイズ粉、ガス水アトマイズ粉のいずれでもよい。粒子が略球状であるアトマイズ粉は、圧粉磁心の成形時に被膜が破壊等され難く、圧粉磁心の高比抵抗化に寄与する。
【００３２】
《スピネル型フェライト》
（１）本発明に係るフェライトは、２価の陽イオンとなる金属元素（Ｍ）とＦｅとＯにより、ＭｘＦｅ３-ｘＯ４（０＜ｘ≦１好ましくｘ＝１）で表される酸化鉄（セラミックス）の一種であり、高絶縁性の磁性材である。
【００３３】
スピネル型フェライトが形成される限り、Ｍに含まれる金属元素の種類や数は問わない。Ｍは、例えば、Ｍｎ、Ｚｎ、Ｍｇ、Ｆｅ、Ｎｉ、Ｃｏ、Ｃｕ、ＳｎまたはＳｒである。第一金属元素（Ｍ１）と第二金属元素（Ｍ２）は、Ｍに包含され、Ｍの一部である。
【００３４】
バリア相やその前駆体である第一フェライトに限らず、主相もＭ１（Ｍ１：Ｃｕ、ＳｎまたはＣｏの１種以上）を含んでもよい。もっとも、前述したように、Ｍ１Ｆｅ２Ｏ４中のＭ１は下地である軟磁性粒子から拡散してくるＦｅによって還元されて、Ｍ１（金属）として析出し易い。このため、主相となるフェライトは、Ｍ１以外で２価の陽イオンとなる１種以上のＭ２とＦｅとＯからなる第二フェライト（Ｍ２ｚＦｅ３-ｚＯ４ ,０＜ｚ≦１好ましくｚ＝１）であると好ましい。
【００３５】
Ｍ２は、Ｍｎ、Ｚｎ、ＭｇまたはＮｉの１種以上、Ｍｎ、ＺｎまたはＭｇの１種以上、さらにいえば、ＭｎまたはＺｎの１種以上であると好ましい。これらの金属元素（特にＭｎ）を含むフェライトは、他のＭを含むフェライトよりも、比抵抗や磁気モーメント（飽和磁化）が大きくなり易く、圧粉磁心の電気特性（比抵抗等）と磁気特性（磁束密度等）を高次元で両立させ得る。
【００３６】
主相を構成するフェライトは、単一組成からなる場合に限らず、複数組成のフェライトが重畳または混在して構成されてもよい。例えば、軟磁性粒子の最表面側にあるバリア相を含む第一フェライトと、第一フェライト上にあり第一フェライトと成分組成の異なる第二フェライトとによって、主相が構成されてもよい。また、成分組成の異なる３種以上のフェライトで主相が構成されてもよい。さらに、主相または粒界層は、軟磁性粒子の最表面から被膜の最表面にかけて成分組成が変化する傾斜相（傾斜層）でもよい。なお、各フェライト中には、Ｍ、Ｆｅ、Ｏ以外に、改質元素や不可避不純物が含まれてもよい。
【００３７】
（２）バリア相は、粒界層の中央に対して軟磁性粒子寄りに偏在していると好ましい。バリア相が軟磁性粒子の最表面近傍に存在するほど、粒界層の絶縁性を担う主相が、軟磁性粒子からの拡散Ｆｅに対して保護され易くなる。
【００３８】
同様な観点から、軟磁性粒子の表面に第一フェライトと第二フェライトを有する磁心用粒子を用いる場合、バリア相の前駆体となる第一フェライト（層）は、第二フェライト（層）よりも軟磁性粒子の表面近傍側にあると好ましい。
【００３９】
バリア相は、軟磁性粒子の表面近傍を層状に被覆していても、軟磁性粒子の表面近傍で粒状に分散していてもよい。例えば、バリア相は、Ｍ１が析出した粒状金属（金属粒）でも、層状金属（金属層）でもよい。バリア相の形態に拘わらず、バリア相が粒界層に存在することにより、主相へのＦｅ拡散が阻止され、圧粉磁心の高比抵抗が安定的に維持される（図３参照）。
【００４０】
バリア相は、Ｍ１金属（単体）の他、その合金またはその化合物でもよい。通常、そのようなバリア相は、非磁性材または低絶縁材であることが多い。このため、粒界層または被膜中におけるバリア相は、主相へのＦｅ拡散を阻止できる限り、少ないほど好ましい。例えば、バリア相が分布する厚さ（軟磁性粒子の法線方向の厚さ）は、５〜３００ｎｍさらには５０〜１５０ｎｍであると好ましい。ちなみに、軟磁性粒子の粒度が数十〜数百μｍであるとき、粒界層または被膜の厚さは０．１〜１０μｍさらには１〜５μｍ程度である。なお、本明細書でいう厚さ（膜厚、層厚）は、粒界層または被膜中に存在する元素の分布を測定し、対象とする元素のピーク幅（立上がり〜立下がり）とする。
【００４１】
《製造方法》
（１）フェライト生成工程（フェライトめっき工程）
軟磁性粒子の表面にフェライトを生成する方法は種々あり、被処理粉末（軟磁性粉末）を反応液（生成液）に浸漬する水溶液法（参照文献：特開２０１３−１９１８３９号公報）、被処理粉末に反応液を噴霧する噴霧法（参照文献：特開２０１４−１８３１９９号公報）、尿素を含む反応液を用いる一液法（参照文献：特開２０１６−１２７０４２号公報）等がある。いずれの方法によっても、本発明に係るフェライトを生成することが可能である。
【００４２】
フェライト生成工程は、フェライトの膜厚等に応じて繰り返してなされてもよい。また、フェライト生成工程後、不要物を除去する洗浄工程を行うと好ましい。洗浄工程は、アルカリ性水溶液、水、エタノール等を用いてなされる。洗浄される不要物は、被膜形成に寄与しなかったフェライト粒子、処理液（反応液、ｐＨ調整液）に含まれていた塩素やナトリウム等である。さらに、洗浄工程後に粉末を乾燥させると好ましい。乾燥工程は、自然乾燥よりも加熱乾燥することにより、磁心用粉末を効率的に製造できる。
【００４３】
主相となる第二フェライトを生成する第二生成工程は、バリア相の前駆体となる第一フェライトを生成する第一生成工程後に行われると好ましい。これによりバリア相が軟磁性粒子の最表面側に形成されて、拡散Ｆｅによる主相の変質が阻止され易くなる。
【００４４】
（２）粉末加熱工程
磁心用粉末は、フェライト生成工程後に、非酸化雰囲気中で１００〜７００℃さらには１５０〜６５０℃で加熱する粉末加熱工程が施されると好ましい。これにより軟磁性粒子の被膜を緻密化したり、被膜中でバリア相の生成を促進できる。熱処理された磁心用粉末からなる圧粉磁心は、熱履歴に対する比抵抗変化率が小さくなり、高比抵抗が安定的に維持され易い。
【００４５】
被膜を緻密化させる場合、加熱温度は、例えば、１５０〜４８０℃さらには３５０℃〜４３０℃とすると好ましい。被膜中にバリア相を生成させる場合、加熱温度は、例えば、５２０〜７００℃さらには５７０〜６５０℃とすると好ましい。
【００４６】
（３）焼鈍工程
圧粉磁心は、成形工程で得られた成形体を非酸化雰囲気中で４００〜９００℃さらには５００〜７００℃で加熱する焼鈍工程が施されていると好ましい。これにより、成形工程で軟磁性粒子へ導入される歪みが除去され、その歪みに起因したヒステリシス損失が低減される。焼鈍工程で、磁心用粒子の被膜中からバリア相が生成されるようにしてもよい。なお、本明細書でいう非酸化雰囲気は、不活性ガス雰囲気、窒素ガス雰囲気、真空雰囲気等である。
【００４７】
《圧粉磁心》
圧粉磁心は、比抵抗が５０μΩｍ以上、１００μΩｍ以上さらには２００μΩｍ以上であり、保磁力が２００Ａ／ｍ以下、１８５Ａ／ｍ以下さらには１７５Ａ／ｍ以下であると好ましい。
【００４８】
圧粉磁心は、例えば、モータ、アクチュエータ、トランス、誘導加熱器（ＩＨ）、スピーカ、リアクトル等の電磁機器に利用され得る。特に電動機または発電機の電機子（回転子または固定子）を構成する鉄心に用いられると好ましい。
【実施例】
【００４９】
粒界層の異なる複数の圧粉磁心を製造し、各圧粉磁心の特性を測定すると共に粒界層の組織を観察した。このような実施例に基づいて、本発明をより具体的に説明する。
【００５０】
《磁心用粉末の製造》
（１）軟磁性粉末（原料粉末）
純鉄からなるガスアトマイズ粉を軟磁性粉末として用いた。その粒度は、２１２〜１０６μｍ→１５９μｍとした。粒度の特定は前述した通りである。
【００５１】
（２）フェライト生成工程
マントルヒーターにより大気中で１３０℃に加熱された軟磁性粉末を撹拌しつつ、その軟磁性粉末へ第一生成液（反応液）を噴霧した（第一生成工程）。第一生成液は、モル比で１：２に秤量した塩化銅（ＣｕＣｌ２）と塩化鉄（ＦｅＣｌ２）をイオン交換水に溶解させて調製した。噴霧処理後の軟磁性粉末を純水で洗浄し（洗浄工程）、１００℃に加熱して乾燥させた（乾燥工程）。こうして表面がＣｕＦｅ２Ｏ４（第一フェライト）で被覆された軟磁性粒子からなる第一処理粉末を得た。
【００５２】
第一処理粉末を再び大気中で１３０℃に加熱し、撹拌しながら第一処理粉末へ第二フェライト生成液（反応液）を噴霧した（第二生成工程）。第二生成液は、モル比で０．５：０．５：２に秤量した塩化マンガン（ＭｎＣｌ２）、塩化亜鉛（ＺｎＣｌ２）および塩化鉄（ＦｅＣｌ２）をイオン交換水に溶解させて調製した。この第二生成液をｐＨ８とした。噴霧処理後の第一処理粉末も純水で洗浄し（洗浄工程）、１００℃に加熱して乾燥させた（乾燥工程）。こうして表面がＭｎ０．５Ｚｎ０．５Ｆｅ２Ｏ４（第二フェライト）で被覆された軟磁性粒子からなる第二処理粉末（磁心用粉末）を得た（試料１）。なお、フェライト生成工程は、特開２０１４−１８３１９９号公報の記載も参照して行った。
【００５３】
（３）粉末加熱工程
第二処理粉末を加熱炉に入れて、窒素雰囲気（非酸化雰囲気）中で４００℃×１時間加熱した磁心用粉末も製造した（試料２）。
【００５４】
（４）比較試料
比較試料として、上述した第一生成工程を施さずに、第二生成工程のみを行った磁心用粉末も製造した（試料Ｃ１）。
【００５５】
《圧粉磁心の製造》
（１）成形工程
各試料に係る磁心用粉末を金型潤滑温間高圧成形法（参照文献：特許３３０９９７０号公報、特許４０２４７０５号公報）により、１２００ＭＰａで成形した。こうしてリング形状（４０×３０×４ｍｍ）の成形体を得た。
【００５６】
（２）焼鈍工程
各試料に係る成形体を加熱炉に入れて、窒素雰囲気（非酸化雰囲気）中で６００℃×１時間加熱した。こうして各試料に係る圧粉磁心を得た。
【００５７】
《測定》
（１）比抵抗
各圧粉磁心の比抵抗をデジタルマルチメータ（株式会社エーディーシー製Ｒ６５８１）を用いて４端子法（ＪＩＳ  Ｋ７１９４）により測定した。この測定結果を図１に示した。
【００５８】
（２）保磁力
各圧粉磁心の保磁力を直流自記磁束計（東英工業株式会社製  ＴＲＦ−５Ａ）により測定した。この測定結果を図１に併せて示した。
【００５９】
《観察》
試料１に係る圧粉磁心の断面を透過型電子顕微鏡（ＴＥＭ）およびエネルギー分散型Ｘ線分光法（ＥＤＸ）により観察した。こうして得られた元素マッピング像と線分析結果を図２Ａと図２Ｂ（両者を併せて単に「図２」という。）にそれぞれ示した。
【００６０】
《評価》
（１）比抵抗と保磁力
図１から明らかなように、試料１、２は試料Ｃ１と異なり、焼鈍工程後でも十分に高い比抵抗が維持されていることがわかる。特に試料２は、試料Ｃ１のみならず試料１に対しても、比抵抗が桁違いに大きくなることもわかった。しかも、試料１、２は、試料Ｃ１よりも保磁力も小さくなった。
【００６１】
従って、第一フェライト（ＣｕＦｅ２Ｏ４）で表面が被覆された軟磁性粒子からなる磁心用粉末、さらには、その粉末を予め加熱処理した磁心用粉末を用いることにより、渦電流損失とヒステリシス損失を共に低減できる圧粉磁心が得られることがわかった。
【００６２】
（２）粒界層の組織
図２から明らかなように、試料１の粒界層は、スピネル型フェライトからなる主相中に、Ｃｕの析出物からなるバリア相が分散した複合組織となっていることが確認された。また、そのバリア相は、軟磁性粒子の最表面側に偏在しており、その存在領域は５０〜１５０ｎｍ程度であることもわかった。
【００６３】
以上から、第一フェライトと第二フェライトで被覆された軟磁性粒子からなる磁心用粉末を成形および焼鈍して得られた圧粉磁心は、主相とバリア相が共存した粒界層を有し、高比抵抗と低保磁力を高次元で両立し得ることが明らかとなった。
【図１】
2018181888.tif 000003
【図２Ａ】
2018181888.tif 000004
【図２Ｂ】
2018181888.tif 000005
【図３】
2018181888.tif 000006